(57)【要約】［課題］インプリントの際にインプリントモールドの剥がれおよびズレのないようにインプリントモールドを固定可能な粘着シートであって、インプリントモールド交換の際にはインプリント装置の圧力印加部から剥離可能なインプリントモールド固定用粘着シートを提供する。［解決手段］本発明のインプリントモールド固定用粘着シートは、被転写体に、微細なパターンが形成されたインプリントモールドを押し付けて該インプリントモールドの前記パターン形状を前記被転写体に転写するインプリント装置のインプリントモールドと圧力印加部との間を一体的に固定するために用いられる粘着シートであって、  基材と、基材の片面に設けられた粘着剤層（Ａ）と、基材のもう一方の面に設けられた粘着剤層（Ｂ）とを有し、  粘着剤層（Ａ）はインプリント装置の圧力印加部に貼着するために用いられ、粘着剤層（Ｂ）はインプリントモールドに貼着するために用いられ、  粘着剤層（Ｂ）の２３℃における粘着力＞粘着剤層（Ａ）の２３℃における粘着力であり、  粘着剤層（Ａ）は、２３℃における粘着力が１〜１０Ｎ／２５ｍｍであり、かつ８０℃、湿度６５％で７時間放置後の粘着力が１〜３０Ｎ／２５ｍｍであり、粘着剤層（Ｂ）は、２３℃における粘着力が３〜３０Ｎ／２５ｍｍであることを特徴とする。
2013031710.tif 000002
【特許請求の範囲】
【請求項１】
被転写体に、微細なパターンが形成されたインプリントモールドを押し付けて該インプリントモールドの前記パターン形状を前記被転写体に転写するインプリント装置のインプリントモールドと圧力印加部との間を一体的に固定するために用いられる粘着シートであって、
基材と、基材の片面に設けられた粘着剤層（Ａ）と、基材のもう一方の面に設けられた粘着剤層（Ｂ）とを有し、
粘着剤層（Ａ）はインプリント装置の圧力印加部に貼着するために用いられ、粘着剤層（Ｂ）はインプリントモールドに貼着するために用いられ、
粘着剤層（Ｂ）の２３℃における粘着力＞粘着剤層（Ａ）の２３℃における粘着力であり、
粘着剤層（Ａ）は、２３℃における粘着力が１〜１０Ｎ／２５ｍｍであり、かつ８０℃、湿度６５％で７時間放置後の粘着力が１〜３０Ｎ／２５ｍｍであり、粘着剤層（Ｂ）は、２３℃における粘着力が３〜３０Ｎ／２５ｍｍであることを特徴とするインプリントモールド固定用粘着シート。
【請求項２】
インプリント時にインプリントモールドに印加される圧力が０．１〜５０ＭＰａであるインプリント装置に用いられることを特徴とする請求項１に記載のインプリントモールド固定用粘着シート。
【請求項３】
ロール式インプリント装置に用いられることを特徴とする請求項１または２に記載のインプリントモールド固定用粘着シート。
【請求項４】
ナノメートルオーダーの大きさのパターンが形成されたインプリントモールドと圧力印加部との間を一体的に固定するために用いられることを特徴とする請求項１〜３のいずれか一項に記載のインプリントモールド固定用粘着シート。
【請求項５】
前記粘着剤層（Ｂ）が、光吸収剤および／または光安定剤を含有することを特徴とする請求項１〜４のいずれか一項に記載のインプリントモールド固定用粘着シート。
【請求項６】
粘着剤層（Ａ）中の粘着剤の粘着力が１〜１０Ｎ／２５ｍｍであることを特徴とする請求項１〜５のいずれか一項に記載のインプリントモールド固定用粘着シート。
【請求項７】
粘着剤層（Ａ）中の粘着剤が（メタ）アクリルモノマーと架橋性官能基を有するモノマーとを共重合させたアクリル系共重合体であることを特徴とする請求項６に記載のインプリントモールド固定用粘着シート。
【請求項８】
粘着剤層（Ａ）中の粘着剤を構成する重合体の重量平均分子量が８０万〜１８０万であることを特徴とする請求項１〜５のいずれか一項に記載のインプリントモールド固定用粘着シート。
【請求項９】
粘着剤層（Ａ）中の粘着剤が、全モノマー１００重量部に対してシリコーン含有モノマーを０．５〜２０重量部含むモノマーを共重合させたアクリル−シリコーン系共重合体であることを特徴とする請求項１〜５のいずれか一項に記載のインプリントモールド固定用粘着シート。
【請求項１０】
粘着剤層（Ａ）のゲル分率が７０〜９５％であることを特徴とする請求項１〜５のいずれか一項に記載のインプリントモールド固定用粘着シート。
【請求項１１】
粘着剤層（Ａ）が、粘着剤１００重量部に対して、シリコーンオイル１〜２０重量部含有することを特徴とする請求項１〜５のいずれか一項に記載のインプリントモールド固定用粘着シート。
【請求項１２】
被転写体に、微細なパターンが形成されたインプリントモールドを押し付けて該インプリントモールドの前記パターン形状を前記被転写体に転写するインプリント装置であって、
前記被転写体に直接接触する前記インプリントモールドと、圧力が加えられる圧力印加部との間を、請求項１〜１１のいずれか一項に記載のインプリントモールド固定用粘着シートで一体的に固定するにあたり、
前記粘着シートの基材の前記インプリントモールド側に粘着剤層（Ｂ）が位置し、この基材の圧力印加部側に粘着剤層（Ａ）が位置することを特徴とするインプリント装置。
【請求項１３】
前記圧力印加部がロール式であることを特徴とする請求項１２に記載のインプリント装置。
【請求項１４】
圧力印加部に請求項１〜１１のいずれか一項に記載のインプリントモールド固定用粘着シートの粘着剤層（Ａ）を貼着し、前記インプリントモールド固定用粘着シートの粘着剤層（Ｂ）にインプリントモールドを貼着することを特徴とするインプリント装置へのインプリントモールドの固定方法。
【請求項１５】
圧力印加部から請求項１〜１１のいずれか一項に記載のインプリントモールド固定用粘着シートの粘着剤層（Ａ）を剥離することを特徴とするインプリント装置からインプリントモールドを外す方法。
【発明の詳細な説明】
【技術分野】
【０００１】
本発明は、インプリントに用いられるインプリントモールドを固定するための両面粘着シートならびに該粘着シートを用いたインプリント装置およびインプリント方法に関する。
【背景技術】
【０００２】
半導体および光学素子の製造において、回路構造などを形成するために、熱可塑性樹脂または熱硬化性樹脂に特定のパターン形状を有するインプリントモールドを押しつけて、加熱または紫外線照射することにより、そのパターン形状を各材料に転写する、インプリントという操作が行われている。【０００３】
上記インプリント操作には、樹脂にインプリントモールドを押し付けるための圧力印加部を備えた装置が用いられ、該装置においては圧力印加部上にインプリントモールドが固定されている。保持のための手段としては、両面粘着シートを用いることが知られている。一方、インプリント操作において、インプリントモールドが破損した場合や、パターンの異なる半導体材料や光学素子の製造にはインプリントモールドを交換する必要があることから、圧力印加部からインプリントモールドが取り外せる構造であることが好ましい。したがって、インプリント操作の際には、圧力印加部からインプリントモールドがはがれたり、ずれることがない粘着力を有し、インプリントモールド交換の際には、圧力印加部からインプリントモールドを糊残りなく外すことが可能な両面粘着シートが望まれていた。しかしながら、粘着剤は、被着体に貼り付け後、時間が経つと粘着力の上昇が起こりやすく、再剥離性を担保することが難しかった。【０００４】
そのような問題を解決する粘着シートとして、感圧性接着剤および側鎖結晶性ポリマーを含有する粘着剤層を有する粘着テープをインプリントモールドの保持に用い、インプリントモールド交換の際は、粘着シートを側鎖結晶性ポリマーのTg以上の温度にして側鎖結晶性ポリマーを含有する粘着剤層の粘着力を低下させてインプリントモールドを圧力印加部から剥離することが知られている（たとえば特許文献１参照）。【０００５】
しかしながら、紫外線照射を行う光インプリントでは、光源からの輻射熱が最大で８０℃程度にまで達する。したがって、熱によって粘着力が低下する粘着テープを用いてインプリントモールドを保持したのでは、インプリント操作中にインプリントモールドが圧力印加部から剥離する可能性がある。特に圧力印加部としてロール式のものを用いた場合は、ロールの輻射熱の蓄熱も考慮する必要がある。【０００６】
したがって、インプリント操作において生じる熱の存在下においても、粘着力が低下することがなく、インプリントモールドの交換が容易な粘着テープが求められていた。
【先行技術文献】
【特許文献】
【０００７】
【特許文献１】特開２０１１−１５２０号
【発明の概要】
【発明が解決しようとする課題】
【０００８】
本発明は、インプリントの際にインプリントモールドの剥がれおよびズレのないようにインプリントモールドを固定可能な粘着シートであって、インプリントモールド交換の際にはインプリント装置の圧力印加部から剥離可能なインプリントモールド固定用粘着シートを提供することを目的とする。
【課題を解決するための手段】
【０００９】
本発明は、たとえば以下の［１］〜［１５］に関する。【００１０】
［１］被転写体に、微細なパターンが形成されたインプリントモールドを押し付けて該インプリントモールドの前記パターン形状を前記被転写体に転写するインプリント装置のインプリントモールドと圧力印加部との間を一体的に固定するために用いられる粘着シートであって、
基材と、基材の片面に設けられた粘着剤層（Ａ）と、基材のもう一方の面に設けられた粘着剤層（Ｂ）とを有し、
粘着剤層（Ａ）はインプリント装置の圧力印加部に貼着するために用いられ、粘着剤層（Ｂ）はインプリントモールドに貼着するために用いられ、
粘着剤層（Ｂ）の２３℃における粘着力＞粘着剤層（Ａ）の２３℃における粘着力であり、
粘着剤層（Ａ）は、２３℃における粘着力が１〜１０Ｎ／２５ｍｍであり、かつ８０℃、湿度６５％で７時間放置後の粘着力が１〜３０Ｎ／２５ｍｍであり、粘着剤層（Ｂ）は、２３℃における粘着力が３〜３０Ｎ／２５ｍｍであることを特徴とするインプリントモールド固定用粘着シート。【００１１】
［２］インプリント時にインプリントモールドに印加される圧力が０．１〜５０ＭＰａであるインプリント装置に用いられることを特徴とする［１］に記載のインプリントモールド固定用粘着シート。【００１２】
［３］ロール式インプリント装置に用いられることを特徴とする［１］または［２］に記載のインプリントモールド固定用粘着シート。【００１３】
［４］ナノメートルオーダーの大きさのパターンが形成されたインプリントモールドと圧力印加部との間を一体的に固定するために用いられることを特徴とする［１］〜［３］のいずれかに記載のインプリントモールド固定用粘着シート。【００１４】
［５］前記粘着剤層（Ｂ）が、光吸収剤および／または光安定剤を含有することを特徴とする［１］〜［４］のいずれかに記載のインプリントモールド固定用粘着シート。【００１５】
［６］粘着剤層（Ａ）中の粘着剤の粘着力が１〜１０Ｎ／２５ｍｍであることを特徴とする［１］〜［５］のいずれかに記載のインプリントモールド固定用粘着シート。【００１６】
［７］粘着剤層（Ａ）中の粘着剤が（メタ）アクリルモノマーと架橋性官能基を有するモノマーとを共重合させたアクリル系共重合体であることを特徴とする［６］に記載のインプリントモールド固定用粘着シート。【００１７】
［８］粘着剤層（Ａ）中の粘着剤を構成する重合体の重量平均分子量が８０万〜１８０万であることを特徴とする［１］〜［５］のいずれかに記載のインプリントモールド固定用粘着シート。【００１８】
［９］粘着剤層（Ａ）中の粘着剤が、全モノマー１００重量部に対してシリコーン含有モノマーを０．５〜２０重量部含むモノマーを共重合させたアクリル−シリコーン系共重合体であることを特徴とする［１］〜［５］のいずれかに記載のインプリントモールド固定用粘着シート。【００１９】
［１０］粘着剤層（Ａ）のゲル分率が７０〜９５％であることを特徴とする［１］〜［５］のいずれかに記載のインプリントモールド固定用粘着シート。【００２０】
［１１］粘着剤層（Ａ）が、粘着剤１００重量部に対して、シリコーンオイル１〜２０重量部含有することを特徴とする［１］〜［５］のいずれかに記載のインプリントモールド固定用粘着シート。【００２１】
［１２］被転写体に、微細なパターンが形成されたインプリントモールドを押し付けて該インプリントモールドの前記パターン形状を前記被転写体に転写するインプリント装置であって、
前記被転写体に直接接触する前記インプリントモールドと、圧力が加えられる圧力印加部との間を、［１］〜［１１］のいずれかに記載のインプリントモールド固定用粘着シートで一体的に固定するにあたり、
前記粘着シートの基材の前記インプリントモールド側に粘着剤層（Ｂ）が位置し、この基材の圧力印加部側に粘着剤層（Ａ）が位置することを特徴とするインプリント装置。【００２２】
［１３］前記圧力印加部がロール式であることを特徴とする［１２］に記載のインプリント装置。【００２３】
［１４］圧力印加部に［１］〜［１１］のいずれかに記載のインプリントモールド固定用粘着シートの粘着剤層（Ａ）を貼着し、前記インプリントモールド固定用粘着シートの粘着剤層（Ｂ）にインプリントモールドを貼着することを特徴とするインプリント装置へのインプリントモールドの固定方法。【００２４】
［１５］圧力印加部から［１］〜［１１］のいずれかに記載のインプリントモールド固定用粘着シートの粘着剤層（Ａ）を剥離することを特徴とするインプリント装置からインプリントモールドを外す方法。
【発明の効果】
【００２５】
本発明のインプリントモールド固定用粘着シートは、インプリントの際にインプリントモールドの剥がれおよびズレのないようにインプリントモールドを固定可能であり、耐久性も有する。また、インプリントモールド交換の際にはインプリント装置の圧力印加部から糊残りなく剥離可能である。
【図面の簡単な説明】
【００２６】
【図１】図１は、本発明のインプリントモールド固定用粘着シートを用いたインプリント装置の部分模式図である。
【発明を実施するための形態】
【００２７】
以下、本発明について具体的に説明する。
【００２８】
本発明は、被転写体に、微細なパターンが形成されたインプリントモールドを押し付けて該インプリントモールドの前記パターン形状を前記被転写体に転写するインプリント装置のインプリントモールドと圧力印加部との間を一体的に固定するために用いられる粘着シートであって、
基材と、基材の片面に設けられた粘着剤層（Ａ）と、基材のもう一方の面に設けられた粘着剤層（Ｂ）とを有し、
粘着剤層（Ａ）はインプリント装置の圧力印加部に貼着するために用いられ、粘着剤層（Ｂ）はインプリントモールドに貼着するために用いられ、
粘着剤層（Ｂ）の２３℃における粘着力＞粘着剤層（Ａ）の２３℃における粘着力であり、
粘着剤層（Ａ）が、２３℃における粘着力が１〜１０Ｎ／２５ｍｍであり、かつ８０℃、湿度６５％で７時間放置後の粘着力が１〜３０Ｎ／２５ｍｍであり、粘着剤層（Ｂ）が、２３℃における粘着力が３〜３０Ｎ／２５ｍｍであることを特徴とするインプリントモールド固定用粘着シートである。
【００２９】
なお、本明細書において（メタ）アクリレートとは、アクリレートおよび／またはメタクリレートを示す。
【００３０】
本発明のインプリントモールド固定用粘着シートは、通常のインプリント装置に用いることができ、インプリント時にインプリントモールドに印加される圧力が好ましくは０．１〜５０ＭＰａ、より好ましくは２〜３０ＭＰａのインプリント装置の圧力印加部に、インプリントモールドを固定するために用いられる。インプリントモールドは、上記圧力が印加されてもインプリント時に圧力印加部から脱離することがない。
【００３１】
本発明のインプリントモールド固定用粘着シートは、ナノメートルオーダーの大きさのパターンが形成されたインプリントモールドをインプリント装置の圧力印加部に固定するために用いられることが好ましい。ナノメートルオーダーの大きさのパターンとは、好ましくは１０nm〜５０μmの一定の周期で繰り返される、５０nm〜１，０００nmの高さを有する、線、円柱、モノリス、円錐、多角錐、マイクロレンズ等の形状の凹凸パターンをいう。
【００３２】
また、本発明のインプリントモールド固定用粘着シートは、台座式インプリント装置、ロール式インプリント装置のいずれの圧力印加部にもインプリントモールドを固定するために用いることができるが、輻射熱の発生する存在下でも使用可能であることから、ロール式のインプリント装置の圧力印加部にインプリントモールドを固定するために用いられることが好ましい。
【００３３】
このように圧力印加部に貼着される粘着剤層（Ａ）を、インプリントモールドに貼着される粘着剤層（Ｂ）よりも弱い粘着力としたのは、インプリントの際、圧力が印加されるインプリントモールドとの接着は強固にする必要がある一方で、圧力印加部との接着は再剥離性が求められるからであるからである。
【００３４】
（１）粘着剤層（Ａ）
上記粘着剤層（Ａ）は、インプリント装置の圧力印加部に貼着するために用いられる。
【００３５】
粘着剤層（Ａ）は２３℃における粘着力が１〜１０Ｎ／２５ｍｍであり、２３℃における粘着力が２〜８Ｎ／２５ｍｍであると好ましい。粘着力を上記範囲とすることで、インプリントモールドに印加される圧力が０．１〜５０ＭＰａのインプリント時であっても、インプリントモールドが圧力印加部からはずれたり、ずれることがないようにインプリントモールド固定力を発揮することができる。また、上記温度における粘着力を上記範囲とすることで、光インプリントにおける最大で８０℃になる光源からの輻射熱の存在下であっても、インプリント中に粘着剤層（Ａ）の粘着力が、インプリントモールドを固定不可能な値となることがない。
【００３６】
また、粘着剤層（Ａ）は再剥離性であり、８０℃、湿度６５％で７時間放置後の粘着力（以下「剥離力」ともいう）が１〜３０Ｎ／２５ｍｍであり、２〜２０Ｎ／２５ｍｍであると好ましく、３〜１５Ｎ／２５ｍｍであるとより好ましい。剥離力が上記範囲にあると、インプリントモールド交換時にはインプリントモールドを糊残りなく圧力印加部から外すことが可能である。
【００３７】
粘着剤層（Ａ）の上記温度範囲における粘着力および剥離力を上記範囲とするためには、
（ｉ）粘着剤層（Ａ）に用いられる粘着剤として粘着力の弱い粘着剤を使用する方法、
（ｉｉ）粘着剤層（Ａ）に用いられる粘着剤の重量平均分子量を調整する方法、
（ｉｉｉ）粘着剤層（Ａ）に用いられる粘着剤としてアクリル−シリコーン系共重合体を用いる方法、
（ｉｖ）粘着剤層（Ａ）のゲル分率を調整する方法、
（ｖ）粘着剤層（Ａ）にシリコーンオイルを含有させる方法が挙げられる。これらの方法は、単独で行っても、組み合わせて行ってもよい。
【００３８】
（ｉ）粘着剤層（Ａ）に用いられる粘着剤として粘着力の弱い粘着剤を使用する方法
粘着剤層（Ａ）に用いられる粘着剤として粘着力の弱い粘着剤とすることで粘着剤層（Ａ）の粘着力および剥離力を上記範囲に調整することができる。粘着力の弱い粘着剤とは、粘着力が１〜１０Ｎ／２５ｍｍである粘着剤をいう。
【００３９】
粘着力の弱い粘着剤としては、一般に再剥離性粘着剤として販売されているものが挙げられ、たとえばブチル（メタ）アクリレート、２−エチルヘキシル（メタ）アクリレート、イソオクチル（メタ）アクリレート、ベンジル（メタ）アクリレート等の（メタ）アクリルモノマーに、カルボキシル基、水酸基、アミノ基、アミド基等の架橋性官能基を有するモノマーを共重合させたアクリル系重合体が挙げられる。重合体の重量平均分子量としては、通常２０万〜８０万である。このような粘着剤の市販品としては、綜研化学社製のＳＫダイン１４７３Ｈ、ＳＫダイン１４３９Ｕ等が挙げられる。
【００４０】
（ｉｉ）粘着剤層（Ａ）の粘着剤の重量平均分子量を調整する方法
粘着剤の重量平均分子量を８０万〜１８０万、好ましくは１００万〜１５０万とすることにより粘着剤層（Ａ）の粘着力および剥離力を上記範囲に調整することができる。
【００４１】
このような重量平均分子量とするためには、たとえば開始剤の量を粘着剤１００重量部に対して０．０１重量部超え０．１重量部以下に調節する方法が挙げられる。
【００４２】
（ｉｉｉ）粘着剤層（Ａ）に用いられる粘着剤としてアクリル−シリコーン系共重合体を用いる方法
粘着剤層（Ａ）に用いられる粘着剤としてアクリル−シリコーン系共重合体を用いることで、粘着剤層（Ａ）の粘着力および剥離力を上記範囲に調整することができる。
【００４３】
アクリル−シリコーン系共重合体は、ブチルアクリレート、２−エチルヘキシルアクリレート、イソオクチルアクリレート、ベンジルアクリレート等のモノマー７９．５〜９９重量部と、カルボキシル基、水酸基、アミノ基、アミド基等の架橋性官能基を有するモノマー０．５〜５重量部と、シリコーンマクロマー等のシリコーン含有モノマー０．５〜２０重量部とを共重合させて得ることができる（重合に用いられる全モノマーを１００重量部とずる）。シリコーンマクロマーの分子量は６００〜１０，０００が好ましい。アクリル−シリコーン系共重合体の重量平均分子量としては、２０万〜８０万が好ましい。
【００４４】
シリコーンマクロマーの市販品としては、サイラプレーン  ＦＭ−０７１１（ＪＮＣ社製）、X-22-174DX（信越シリコーン社製）等が挙げられる。
【００４５】
（ｉｖ）粘着剤層（Ａ）のゲル分率を調整する方法
粘着剤層（Ａ）のゲル分率を調整することで、粘着剤層（Ａ）の粘着力および剥離力を上記範囲に調整することができる。
【００４６】
粘着剤としては、公知の粘着剤、好ましくはアクリル系粘着剤（たとえば、綜研化学社製のＳＫダイン１８８２）を用いることができる。
【００４７】
粘着剤層（Ａ）のゲル分率は７０〜９５％とすることが好ましく、８０〜９０％とすることがより好ましい。ゲル分率の値を上記範囲とするためには、粘着剤層（Ａ）の粘着剤１００重量部に対して、硬化剤の含有量を０．１〜５．０重量部とすることが好ましく、０．５〜２．５重量部とすることがより好ましい。硬化剤としては、イソシアネート系硬化剤、エポキシ系硬化剤などを用いることができる。また、さらに硬化促進剤を使用してもよく、粘着剤層（Ａ）の粘着剤１００重量部に対して、硬化促進剤の含有量を０．０１〜１．０重量部とすることが好ましく、０．０５〜０．５重量部とすることがより好ましい。硬化促進剤としては、公知の有機スズ化合物（たとえば、日東化成社製のネオスタンＵ−８６０）を用いることができる。
【００４８】
（ｖ）粘着剤層（Ａ）にシリコーンオイルを含有させる方法
粘着剤層（Ａ）にシリコーンオイルを含有させることで、粘着剤層（Ａ）の粘着力および剥離力を上記範囲に調整することができる。
【００４９】
粘着剤としては、公知の粘着剤、好ましくはアクリル系粘着剤（たとえば、綜研化学社製のＳＫダイン１８８２）を用いることができる。
【００５０】
粘着剤層（Ａ）に含まれるシリコーンオイルとしては、特に制限されないが、粘着剤と相溶性があるシリコーンオイルが好ましい。粘着剤層（Ａ）中のシリコーンオイルの含有量は、粘着剤層（Ａ）の粘着剤１００重量部に対して、１〜２０重量部とすることが好ましく、２〜１０重量部とすることがより好ましい。
【００５１】
シリコーンオイルの市販品としては、信越シリコーン社製のＫＦ−９６Ｌ−０．６５ｃｓ、ＫＦ−９６Ｌ−１ｃｓなどが挙げられ、粘着剤との相溶性の観点からＫＦ−９６Ｌ−０．６５ｃｓが好ましい。
【００５２】
（２）粘着剤層（Ｂ）
粘着剤層（Ｂ）はインプリントモールドに貼着するために用いられる。
【００５３】
粘着剤層（Ｂ）は、２３℃における粘着力が３〜３０Ｎ/２５ｍｍであり、好ましくは２３℃における粘着力が５〜２５Ｎであり、より好ましくは２３℃における粘着力が７〜２０Ｎである。
【００５４】
粘着剤層（Ｂ）を構成する粘着成分としては、通常のアクリル系粘着剤、ゴム系粘着剤を用いることが可能である。アクリル系粘着剤の例としては、ブチル（メタ）アクリレート、２−エチルヘキシル（メタ）アクリレート、イソオクチル（メタ）アクリレート、ベンジル（メタ）アクリレート等のモノマーに、カルボキシル基、水酸基、アミノ基、アミド基等の架橋性官能基を有するモノマーを共重合させた重合体が挙げられる。このような粘着剤の市販品としては、綜研化学社製のＳＫダイン１８８２、ＳＫダイン１９８６Hなどが挙げられる。
【００５５】
また、粘着剤層（Ｂ）は、光インプリントにおける粘着剤層（Ｂ）の脆性化を防ぐ観点から、光吸収剤および／または光安定剤を含有していることが好ましい。
【００５６】
粘着剤１００重量部に対して、光吸収剤は０．１〜１０重量部用いることが好ましく、１〜５重量部用いることがより好ましく、光安定剤は０．１〜１０重量部用いることが好ましく、１〜５重量部用いることがより好ましい。
【００５７】
光吸収剤としては、公知の光吸収剤（たとえば、チバ社製のＴＩＮＵＶＩＮ１０９、ＴＩＮＵＶＩＮ９９−２）を用いることができる。光安定剤としては、公知の光安定剤（たとえば、チバ社製のＴＩＮＵＶＩＮ１２３、ＴＩＮＵＶＩＮ１４４）を用いることができる。
【００５８】
（３）基材
粘着シートを構成する基材としては、樹脂製フィルム、紙、金属箔、布、不織布などを用いることができる。
【００５９】
樹脂製フィルムとしては、ポリエチレンフィルム、ポリプロピレンフィルム、ポリブテンフィルム、ポリブタジエンフィルム、ポリメチルペンテンフィルム、ポリ塩化ビニルフィルム、塩化ビニル共重合体フィルム、ポリエチレンテレフタレートフィルム、ポリエチレンナフタレートフィルム、ポリブチレンテレフタレートフィルム、ポリウレタンフィルム、エチレン酢酸ビニル共重合体フィルム、アイオノマー樹脂フィルム、エチレン・（メタ）アクリル酸共重合体フィルム、エチレン・（メタ）アクリル酸エステル共重合体フィルム、ポリスチレンフィルム、ポリカーボネートフィルム、ポリイミドフィルムなどが挙げられる。
本発明で用いる基材としては、ハンドリング性の観点から樹脂製フィルムが好ましく、耐熱性、材料入手性の観点からポリエチレンテレフタレートフィルムがより好ましい。また、樹脂製フィルムは、コロナ処理およびプライマー処理など粘着剤層との密着性を向上させる処理を施されてもよい。
【００６０】
（４）粘着シート
本発明の粘着シートは、基材、基材の片面に設けられた粘着剤層（Ａ）、基材のもう一方の面に設けられた粘着剤層（Ｂ）とを有する。粘着剤層（Ａ）の厚さは通常１０〜５０μｍであり、１５〜４０μｍが好ましい。粘着剤層（Ｂ）の厚さは通常１０〜５０μｍであり、１５〜４０μｍが好ましい。基材の厚さは、通常１０〜１５０μｍであり、１０〜１００μｍが好ましい。
【００６１】
上記粘着シートにおいて、粘着剤層（Ａ）の２３℃における粘着力は、粘着剤層（Ｂ）の２３℃における粘着力よりも小さい。このように粘着シートの粘着剤層の粘着力を片面毎に差をつけ、粘着力がより高い粘着剤層（Ｂ）をインプリントモールドの貼着に用いることで、インプリントモールドをインプリント時の圧力に対しても外れないように固定することができるとともに、粘着力のより低い粘着剤層（Ａ）を圧力印加部への貼着に用いることにより、圧力印加部側の粘着剤層を容易にはがすことが可能であり、インプリントモールドの交換をおこなうことができる。
【００６２】
粘着剤層（Ａ）の基材と接しない面、および粘着剤層（Ｂ）の基材と接しない面にはそれぞれ保護シートがラミネートされていてもよい。保護シートは、樹脂製フィルムに剥離処理をしたものが好ましい。
【００６３】
（５）粘着シートの製造方法
粘着シートの製造方法は、特に限定されないが、以下のように行うことができる。
【００６４】
粘着剤層（Ａ）を構成する成分の全てを混合し、基材の片面にバーコート、コンマコート等の公知の方法により、混合物を塗布する。その後、５０〜１２０℃の温度で、１〜１０分間粘着剤層（Ａ）を乾燥させる。次に、基材の粘着剤層（Ａ）を有する面の反対側の面に、粘着剤層（Ｂ）を構成する全ての成分を混合した混合物を、粘着剤層（Ａ）と同様の方法で塗布する。その後、５０〜１２０℃の温度で、１〜１０分間粘着剤層（Ｂ）を乾燥させる。
【００６５】
（６）インプリント装置
インプリント装置とは、被転写体に、微細なパターンが形成されたインプリントモールドを押し付けて該インプリントモールドの前記パターン形状を前記被転写体に転写する装置のことをいう。
【００６６】
本発明のインプリント装置は、インプリントモールドが、本発明の粘着シートによって、圧力印加部に固定されている。具体的には、インプリント装置は、被転写体に直接接触する前記インプリントモールドと、圧力が加えられる圧力印加部との間を、本発明のインプリントモールド固定用粘着シートで一体的に固定するにあたり、前記粘着シートの基材の前記インプリントモールド側に粘着剤層（Ｂ）が位置し、この基材の圧力印加部側に粘着剤層（Ａ）が位置する。
【００６７】
圧力印加部としては、特に制限なく毎葉式（台座式）及びロール式が挙げられるが、ロール式が好ましい。このように粘着シートにおいて圧力印加部と接する粘着剤層が再剥離性を有し、インプリントモールドと接する粘着剤の粘着力が強いことで、高い圧力がインプリントモールドに印加されるインプリント操作によってもインプリントモールドが粘着シートから剥離することがなく、また粘着シートの耐久性もよい。その一方でインプリントモールド交換時には、粘着剤層（Ａ）が再剥離性であることから圧力印加部からインプリントモールドを剥離することが可能である。
【００６８】
このようなインプリント装置へのインプリントモールド固定方法は、圧力印加部に本発明のインプリントモールド固定用粘着シートの粘着剤層（Ａ）を貼着し、前記インプリントモールド固定用粘着シートの粘着剤層（Ｂ）にインプリントモールドを貼着することにより行う。また、インプリントモールド交換の際には、圧力印加部から本発明のインプリントモールド固定用粘着シートの粘着剤層（Ａ）を剥離することによりインプリント装置からインプリントモールドを外す。
【００６９】
本発明のインプリントモールドを固定する方法および外す方法によれば、インプリントモールドの破損時等にインプリントモールドを容易に交換することが可能である。
【実施例】
【００７０】
以下、実施例に基づいて本発明をさらに具体的に説明するが、本発明はこれらの実施例に限定されるものではない。【００７１】
＜インプリント装置の製造＞
実施例および比較例で得られたインプリントモールド固定用粘着シートそれぞれについて、粘着剤層（ａ−１）〜（ａ−２０）を、２０ｋｇの転写ローラーを用いて樹脂製インプリントモールド（使用したモールドの周期300nm、パターンの高さ150nm）にラミネートした。そして、インプリントモールド固定用粘着シートラミネート済み樹脂製インプリントモールドを得た。【００７２】
上記インプリントモールド固定用粘着シートラミネート済み樹脂製インプリントモールドそれぞれについて、粘着シートの粘着剤層（ｂ−１）および（ｂ−２）を、上記転写ローラを用いて幅250mmのロールインプリント用ロール（ＳＵＳ製）のロール面上に貼り合わせた。【００７３】
＜インプリント操作＞
上記インプリント装置のロールを1.0ＭＰａでレキサンフィルム（転写領域：幅２１０ｍｍ  長さ４２０ｍ ）に押しつけ、転写樹脂ＰＡＫ−０２（東洋合成社製）が均一に塗布できる状態でラインを動かした（送り速度１ｍ/秒  東芝機械社製）。その後、ラインを動かしながら紫外線照射（50mW/cm2）を連続的に行い、樹脂を硬化させながら７時間連続のロールインプリント（ロール表面温度が６０〜８０℃（赤外線放射温度計AD-5617WP  エー・アンド・デイ社製で測定））を行い、６０ｍの成型フィルムを得た。その後、樹脂製インプリントモールドをロールから外した。【００７４】
また、同様の方法で１４時間連続のロールインプリントを行い、その後ロールから樹脂製インプリントモールドをはがした。【００７５】
実施例および明細書中の各物性の数値は以下の測定方法で測定した値である。【００７６】
＜粘着力＞
２３℃における粘着力および８０℃湿度６５％で７時間放置後の粘着力をJISZ0237に従って引張角度９０°で剥離速度３００ｍｍ／ｍｉｎにおける値を測定した。【００７７】
＜重量平均分子量＞
ゲルパーミエーションクロマトグラフィ（ＧＰＣ）を用いて、標準ポリスチレン換算による重量平均分子量（Ｍｗ）を求めた。
測定条件
装置：ＨＬＣ-８１２０ＧＰＣ（東ソー(株)製）
カラム：以下の五連カラムを用いた。【００７８】
ＴＳＫ-ＧＥＬ  ＨＸＬ-Ｈ（ガードカラム、東ソー(株)製）
ＴＳＫ-ＧＥＬ  Ｇ７０００ＨＸＬ（東ソー(株)製）
ＴＳＫ-ＧＥＬ  ＧＭＨＸＬ（東ソー(株)製）
ＴＳＫ-ＧＥＬ  ＧＭＨＸＬ（東ソー(株)製）
ＴＳＫ-ＧＥＬ  Ｇ２５００ＨＸＬ（東ソー(株)製）
サンプル濃度：１．０ｍｇ/cm3となるようにテトラヒドロフランで希釈
移動相溶媒：テトラヒドロフラン
流速：１．０cm3/分
カラム温度：４０℃
＜ゲル分率＞
２３℃で７日間熟成後の粘着剤組成物約０．１ｇ（採取重量）をサンプリング瓶に採取し、酢酸エチル３０ccを加えて４時間振盪した後、このサンプル瓶の内容物を２００メッシュのステンレス製金網で濾過し、金網上の残留物を１００℃で２時間乾燥して乾燥重量を測定し、次式により求めた。【００７９】
【数１】
2013031710.tif 000003
【００８０】
＜ロールインプリント時のインプリントモールドのはがれ＞
ロールインプリント時のインプリントモールドのはがれは、目視で観察し、以下の基準で評価した。
○：インプリント操作中、インプリントモールド固定用粘着シートラミネート済み樹脂製インプリントモールドが、ロールから剥離しない。
×：インプリント操作中、インプリントモールド固定用粘着シートラミネート済み樹脂製インプリントモールドが、ロールから剥離する。【００８１】
＜ロールインプリント時のインプリントモールドのズレ＞
ロールインプリント時のインプリントモールドのズレは、目視で観察し、以下の基準で評価した。
○：インプリント操作中、インプリントモールド固定用粘着シートラミネート済み樹脂製インプリントモールドのロール表面上の位置がずれない。
×：インプリント操作中、インプリントモールド固定用粘着シートラミネート済み樹脂製インプリントモールドのロール表面上の位置がずれる。【００８２】
＜ロールインプリント後の糊残り＞
ロールインプリント後の糊残りは、目視で観察し、以下の基準で評価した。
○：インプリント操作後、インプリントモールド固定用粘着シートラミネート済み樹脂製インプリントモールドをロールから剥離した際に、ロール表面に粘着剤が残留しない。
×：インプリント操作後、インプリントモールド固定用粘着シートラミネート済み樹脂製インプリントモールドをロールから剥離した際に、ロール表面に粘着剤が残留した。【００８３】
＜耐久性＞
７時間連続ロールインプリント後および１４時間連続ロールインプリント後に、インプリントモールド固定用粘着シートラミネート済み樹脂製インプリントモールドをロールから剥離し、ロール面と接していた粘着剤層の状態を目視で観察し、以下の基準で評価した。
○：粘着剤層の状態に変化はない。
△：粘着剤層がやや脆性化している。
×：粘着剤層が脆性化している。【００８４】
［実施例１］
ビーカーに粘着剤（商品名ＳＫダイン１４７３Ｈ  綜研化学社製）を１００ｇ（固形分量）、イソシアネート系硬化剤（商品名Ｌ−４５  綜研化学社製）を０．７７ｇ（固形分量）加え、よく混合しＰＥＴセパレーター（商品名ＭＲＦ３８、三菱樹脂社製）の上に塗工し９０℃、３分間乾燥させ、粘着剤層（ａ−１）を製造した。同様に、ビーカーに粘着剤（商品名ＳＫダイン１８８２  綜研化学社製）を１００ｇ（固形分量）、イソシアネート系硬化剤（Ｌ−４５）を０．５５ｇ（固形分量）、エポキシ系硬化剤（商品名Ｅ−５ＸＭ  綜研化学社製）０．０１６ｇ（固形分量）を加え、よく混合しＰＥＴセパレーター（ＭＲＦ３８）の上に塗工し９０℃３分間乾燥させ、粘着剤層（ｂ−１）を製造した。その後、ＰＥＴフィルム（ルミラー６０Ｔ３８  東レ社製）の片面に粘着剤層（ａ−１）をラミネートし、もう一方の面に粘着剤層（ｂ−１）をラミネートして、インプリントモールド固定用粘着シートとした。【００８５】
上記インプリントモールド固定用粘着シートを用いて上記インプリント操作を行ったところ、樹脂製インプリントモールドの剥がれ等の不具合はみられなかった。１４時間連続のインプリント後、ロールから樹脂製インプリントモールドをはがしたところ、裏面の粘着剤がボロボロになっていた。ただし、粘着剤のロールへの転着等の汚染はみられなかった。【００８６】
［実施例２］
ビーカーに粘着剤（商品名ＳＫダイン１４７３Ｈ）を１００ｇ（固形分量）、イソシアネート系硬化剤（Ｌ−４５）を０．７７ｇ（固形分量）加え、よく混合しＰＥＴセパレーター（ＭＲＦ３８）の上に塗工し９０℃、３分間乾燥させ、粘着剤層（ａ−２）を製造した。同様に、ビーカーに粘着剤（ＳＫダイン１８８２）を１００ｇ（固形分量）、イソシアネート系硬化剤（Ｌ−４５）を０．５５ｇ（固形分量）、エポキシ系硬化剤（Ｅ−５ＸＭ）を０．０１６ｇ（固形分量）、光吸収剤（商品名TINUVIN 109、チバ社製）を３．０ｇ（固形分量）、光安定剤（商品名TINUVIN 123、チバ社製）を３．０ｇ（固形分量）加え、よく混合しＰＥＴセパレーター（ＭＲＦ３８）の上に塗工し９０℃３分間乾燥させ、粘着剤層（ｂ−２）を製造した。その後、ＰＥＴフィルム（ルミラー６０Ｔ３８）の片面に粘着剤層（ａ−２）をラミネートし、もう一方の面に粘着剤層（ｂ−２）をラミネートして、インプリントモールド固定用粘着シートとした。【００８７】
上記インプリントモールド固定用粘着シートを用いて上記インプリント操作を行ったところ、１４時間連続のインプリント後、ロールから樹脂製インプリントモールドをはがしたところ、裏面の粘着剤は正常であった。【００８８】
［実施例３］
ビーカーに粘着剤（ＳＫダイン１８８２）を１００ｇ（固形分量）、イソシアネート系硬化剤（Ｌ−４５）を０．５５ｇ（固形分量）、エポキシ系硬化剤（Ｅ−５ＸＭ）を０．０３２ｇ（固形分量）加え、よく混合しＰＥＴセパレーター（ＭＲＦ３８）の上に塗工し９０℃、３分間乾燥させ、粘着剤層（ａ−３）を製造した。その後、ＰＥＴフィルム（ルミラー６０Ｔ３８）の片面に粘着剤層（ａ−３）をラミネートし、もう一方の面に実施例１で得られた粘着剤層（ｂ−１）をラミネートして、インプリントモールド固定用粘着シートとした。【００８９】
［実施例４］
ビーカーに粘着剤（ＳＫダイン１８８２）を１００ｇ（固形分量）、イソシアネート系硬化剤（Ｌ−４５）を０．５５ｇ（固形分量）、エポキシ系硬化剤（Ｅ−５ＸＭ）を０．０１６ｇ（固形分量）、硬化促進剤であるジオクチルスズビスイソオクチルチオグリコレート（商品名ネオスタンＵ−８６０、日東化成社製）を０．１ｇ加え、よく混合しＰＥＴセパレーター（ＭＲＦ３８）の上に塗工し９０℃、３分間乾燥させ、粘着剤層（ａ−４）を製造した。その後、ＰＥＴフィルム（ルミラー６０Ｔ３８）の片面に粘着剤層（ａ−４）をラミネートし、もう一方の面に実施例１で得られた粘着剤層（ｂ−１）をラミネートして、インプリントモールド固定用粘着シートとした。【００９０】
［実施例５］
ビーカーに粘着剤（ＳＫダイン１８８２）を１００ｇ（固形分量）、イソシアネート系硬化剤（Ｌ−４５）を０．５５ｇ（固形分量）、エポキシ系硬化剤（Ｅ−５ＸＭ）を０．０１６ｇ（固形分量）、シリコーンオイル（商品名ＫＦ−９６−１０ｃｓ、信越シリコン社製）を５.0ｇ加え、よく混合しＰＥＴセパレーター（ＭＲＦ３８）の上に塗工し９０℃、３分間乾燥させ、粘着剤層（ａ−５）を製造した。その後、ＰＥＴフィルム（ルミラー６０Ｔ３８）の片面に粘着剤層（ａ−５）をラミネートし、もう一方の面に実施例１で得られた粘着剤層（ｂ−１）をラミネートして、インプリントモールド固定用粘着シートとした。【００９１】
［実施例６］
攪拌装置、窒素ガス導入管、温度計および還流冷却管を備えたフラスコに、ブチルアクリレート  ９６重量部、２−ヒドロキシエチルアクリレート  ３．５重量部、アクリル酸  ０．５重量部、酢酸エチル１５０重量部を加えた。その後、フラスコ内に窒素ガスを導入（０．３Ｌ/分）しながらフラスコの内容物を８０℃にし、開始剤ジメチル２，２'−アゾビス（２−メチルプロピオネート）（商品名V-601、和光純薬社製）を０．０５重量部加え、７０℃で６．０時間保持した。その後、窒素ガスを止め、酢酸エチル１５０重量部を加え、温度を下げることで反応を終了させ粘着剤１８８２ＨＨを得た。【００９２】
粘着剤１８８２ＨＨを１００ｇ（固形分量）、イソシアネート系硬化剤（Ｌ−４５）を０．５５ｇ（固形分量）、エポキシ系硬化剤（Ｅ−５ＸＭ）を０．０１６ｇ（固形分量）加え、よく混合しＰＥＴセパレーター（ＭＲＦ３８）の上に塗工し９０℃、３分間乾燥させ、粘着剤層（ａ−６）を製造した。その後、ＰＥＴフィルム（ルミラー６０Ｔ３８）の片面に粘着剤層（ａ−６）をラミネートし、もう一方の面に実施例１で得られた粘着剤層（ｂ−１）をラミネートして、インプリントモールド固定用粘着シートとした。【００９３】
［実施例７］
攪拌装置、窒素ガス導入管、温度計および還流冷却管を備えたフラスコに、ブチルアクリレート  ９１重量部、２−ヒドロキシエチルアクリレート  ３．５重量部、アクリル酸０．５重量部、シリコーンマクロマー(商品名サイラプレーンＦＭ−０７１１、分子量１０００、ＪＮＣ社製)５重量部、酢酸エチル１５０重量部を加えた。その後、フラスコ内に窒素ガスを導入（０．３Ｌ/分）しながらフラスコの内容物を８０℃にし、開始剤（Ｖ−６０１）を０．０５重量部加え、７０℃で６時間保持した。その後、窒素ガスを止め、酢酸エチル１５０重量部を加え、温度を下げることで反応を終了させ粘着剤１８８２Ｓｉを得た。【００９４】
粘着剤１８８２Ｓｉを１００ｇ（固形分量）、イソシアネート系硬化剤（Ｌ−４５）を０．５５ｇ（固形分量）、エポキシ系硬化剤（Ｅ−５ＸＭ）を０．０１６ｇ（固形分量）を加え、よく混合しＰＥＴセパレーター（ＭＲＦ３８）の上に塗工し９０℃、３分間乾燥させ、粘着剤層（ａ−７）を製造した。その後、ＰＥＴフィルム（ルミラー６０Ｔ３８）の片面に粘着剤層（ａ−７）をラミネートし、もう一方の面に実施例１で得られた粘着剤層（ｂ−１）をラミネートして、インプリントモールド固定用粘着シートとした。【００９５】
［実施例８］
実施例１において、ＳＫダイン１４７３Ｈの代わりにＳＫダイン１４３９Ｕ（綜研化学社製）を用い、硬化剤をエポキシ系硬化剤（商品名Ｅ−５０Ｃ  綜研化学社製）０．１５ｇ（固形分量）にして粘着剤層（ａ−８）を製造した。その後、ＰＥＴフィルム（ルミラー６０Ｔ３８）の片面に粘着剤層（ａ−８）をラミネートし、もう一方の面に実施例１で得られた粘着剤層（ｂ−１）をラミネートして、インプリントモールド固定用粘着シートとした。【００９６】
［実施例９］
実施例１において、ＳＫダイン１４７３Ｈの代わりにＳＫダイン１６７６（綜研化学社製）を用い、硬化剤を（Ｌ−４５）１．２ｇ（固形分量）にして粘着剤層（ａ−９）を製造した。その後、ＰＥＴフィルム（ルミラー６０Ｔ３８）の片面に粘着剤層（ａ−９）をラミネートし、もう一方の面に実施例１で得られた粘着剤層（ｂ−１）をラミネートして、インプリントモールド固定用粘着シートとした。【００９７】
［比較例１］
イソシアネート系硬化剤（Ｌ−４５）の量を６．５０ｇ（固形分量）とした以外は、実施例１の粘着剤層（ａ−１）の製造方法と同様にして、粘着剤層（ａ−１０）を製造した。その後、ＰＥＴフィルム（ルミラー６０Ｔ３８）の片面に粘着剤層（ａ−１０）をラミネートし、もう一方の面に実施例１で得られた粘着剤層（ｂ−１）をラミネートして、インプリントモールド固定用粘着シートとした。【００９８】
上記インプリントモールド固定用粘着シートを用いて上記インプリント操作を行ったところ、粘着剤層（ａ−１０）の粘着力が不足し、ロールインプリント開始後１時間程度ではがれがみられた。【００９９】
［比較例２］
イソシアネート系硬化剤（Ｌ−４５）の量を０．０５ｇ（固形分量）とした以外は、実施例１の粘着剤層（ａ−１）の製造方法と同様にして、粘着剤層（ａ−１１）を製造した。その後、ＰＥＴフィルム（ルミラー６０Ｔ３８）の片面に粘着剤層（ａ−１１）をラミネートし、もう一方の面に実施例１で得られた粘着剤層（ｂ−１）をラミネートして、インプリントモールド固定用粘着シートとした。【０１００】
上記インプリントモールド固定用粘着シートを用いて上記１４時間のロールインプリント操作を行ったところ、粘着剤層（ａ−１１）の粘着力が大きすぎ、インプリントモールドをロールから剥離した際、ロールに粘着剤が残った。【０１０１】
［比較例３］
開始剤（Ｖ−６０１）の量を０．５重量部とした以外は、実施例６の粘着剤１８８２ＨＨの製造方法と同様にして、粘着剤１８８２ＨＨ−２を製造した。粘着剤１８８２ＨＨの代わりに粘着剤１８８２ＨＨ−２を用いた以外は、実施例６の粘着剤層（ａ−６）の製造方法と同様にして、粘着剤層（ａ−１２）を製造した。その後、ＰＥＴフィルム（ルミラー６０Ｔ３８）の片面に粘着剤層（ａ−１２）をラミネートし、もう一方の面に実施例１で得られた粘着剤層（ｂ−１）をラミネートして、インプリントモールド固定用粘着シートとした。【０１０２】
上記インプリントモールド固定用粘着シートを用いて上記１４時間のロールインプリント操作を行ったところ、粘着剤層（ａ−１２）の粘着力が大きすぎ、インプリントモールドをロールから剥離した際、ロールに粘着剤が残った。【０１０３】
［比較例４］
硬化促進剤（Ｕ−８６０）の添加量を５．０ｇにした以外は、実施例４の粘着剤層（ａ−４）の製造方法と同様にして、粘着剤層（ａ−１３）を製造した。その後、ＰＥＴフィルム（ルミラー６０Ｔ３８）の片面に粘着剤層（ａ−１３）をラミネートし、もう一方の面に実施例１で得られた粘着剤層（ｂ−１）をラミネートして、インプリントモールド固定用粘着シートとした。【０１０４】
上記インプリントモールド固定用粘着シートを用いて上記インプリント操作を行ったところ、粘着剤層（ａ−１３）の粘着力が不足し、ロールインプリント開始後１時間程度ではがれがみられた。【０１０５】
［比較例５］
硬化促進剤（Ｕ−８６０）の添加量を０．００５ｇにした以外は、実施例４の粘着剤層（ａ−４）の製造方法と同様にして、粘着剤層（ａ−１４）を製造した。その後、ＰＥＴフィルム（ルミラー６０Ｔ３８）の片面に粘着剤層（ａ−１４）をラミネートし、もう一方の面に実施例１で得られた粘着剤層（ｂ−１）をラミネートして、インプリントモールド固定用粘着シートとした。【０１０６】
上記インプリントモールド固定用粘着シートを用いて上記１４時間のロールインプリント操作を行ったところ、粘着剤層（ａ−１４）の粘着力が大きすぎ、インプリントモールドをロールから外すことができなかった。【０１０７】
［比較例６］
シリコーンオイル（ＫＦ−９６−１０ｃｓ）の添加量を２５．０ｇとした以外は、実施例５の粘着剤層（ａ−５）の製造方法と同様にして、粘着剤層（ａ−１５）を製造した。その後、ＰＥＴフィルム（ルミラー６０Ｔ３８）の片面に粘着剤層（ａ−１５）をラミネートし、もう一方の面に実施例１で得られた粘着剤層（ｂ−１）をラミネートして、インプリントモールド固定用粘着シートとした。【０１０８】
上記インプリントモールド固定用粘着シートを用いて上記インプリント操作を行ったところ、粘着剤層（ａ−１５）の粘着力が不足し、ロールインプリント開始後１時間程度ではがれがみられた。【０１０９】
［比較例７］
シリコーンオイル（ＫＦ−９６−１０ｃｓ）の添加量を０．９４ｇとした以外は、実施例５の粘着剤層（ａ−５）の製造方法と同様にして、粘着剤層（ａ−１６）を製造した。その後、ＰＥＴフィルム（ルミラー６０Ｔ３８）の片面に粘着剤層（ａ−１６）をラミネートし、もう一方の面に実施例１で得られた粘着剤層（ｂ−１）をラミネートして、インプリントモールド固定用粘着シートとした。【０１１０】
上記インプリントモールド固定用粘着シートを用いて上記１４時間のロールインプリント操作を行ったところ、粘着剤層（ａ−１６）の粘着力が大きすぎ、インプリントモールドをロールから剥離した際、ロールに粘着剤が残った。【０１１１】
［比較例８］
開始剤（Ｖ−６０１）の量を０．０１重量部とした以外は、実施例６の粘着剤１８８２ＨＨの製造方法と同様にして、粘着剤１８８２ＨＨ−３を製造した。粘着剤１８８２ＨＨの代わりに粘着剤１８８２ＨＨ−３を用いた以外は、実施例６の粘着剤層（ａ−６）の製造方法と同様にして、粘着剤層（ａ−１７）を製造した。その後、ＰＥＴフィルム（ルミラー６０Ｔ３８）の片面に粘着剤層（ａ−１７）をラミネートし、もう一方の面に実施例１で得られた粘着剤層（ｂ−１）をラミネートして、インプリントモールド固定用粘着シートとした。【０１１２】
上記インプリントモールド固定用粘着シートを用いて上記インプリント操作を行ったところ、粘着剤層（ａ−１７）の粘着力が不足し、ロールインプリント開始後１時間程度ではがれがみられた。【０１１３】
［比較例９］
攪拌装置、窒素ガス導入管、温度計および還流冷却管を備えたフラスコに、ブチルアクリレート  ６６重量部、２−ヒドロキシエチルアクリレート  ３．５重量部、アクリル酸０．５重量部、シリコーンマクロマー（ＦＭ−０７１１）３０重量部、酢酸エチル１５０重量部を加えた。その後、フラスコ内に窒素ガスを導入（０．３Ｌ/分）しながらフラスコの内容物を８０℃にし、開始剤（Ｖ−６０１）を０．０５重量部加え７０℃で６時間保持した。その後、窒素ガスを止め、酢酸エチル１５０重量部を加え、温度を下げることで反応を終了させ粘着剤１８８２ＳｉＨを得た。【０１１４】
粘着剤１８８２ＨＨの代わりに粘着剤１８８２ＳｉＨを用いた以外は、実施例６の粘着剤層（ａ−６）の製造方法と同様にして、粘着剤層（ａ−１８）を製造した。その後、ＰＥＴフィルム（ルミラー６０Ｔ３８）の片面に粘着剤層（ａ−１８）をラミネートし、もう一方の面に実施例１で得られた粘着剤層（ｂ−１）をラミネートして、インプリントモールド固定用粘着シートとした。【０１１５】
上記インプリントモールド固定用粘着シートを用いて上記インプリント操作を行ったところ、粘着剤層（ａ−１８）の粘着力が不足し、ロールインプリント開始後１時間程度ではがれがみられた。【０１１６】
［比較例１０］
攪拌装置、窒素ガス導入管、温度計および還流冷却管を備えたフラスコに、ブチルアクリレート  ９５．９重量部、２−ヒドロキシエチルアクリレート  ３．５重量部、アクリル酸０．５重量部、シリコーンマクロマー（FM−０７１１）０．１重量部、酢酸エチル１５０重量部を加えた。その後、フラスコ内に窒素ガスを導入（０．３Ｌ/分）しながらフラスコの内容物を８０℃にし、開始剤（Ｖ−６０１）を０．０５重量部加え７０℃で６時間保持した。その後、窒素ガスを止め、酢酸エチル１５０重量部を加え、温度を下げることで反応を終了させ粘着剤１８８２ＳｉＬを得た。【０１１７】
粘着剤１８８２ＨＨの代わりに粘着剤１８８２ＳｉＬを用いた以外は、実施例６の粘着剤層（ａ−６）の製造方法と同様にして、粘着剤層（ａ−１９）を製造した。その後、ＰＥＴフィルム（ルミラー６０Ｔ３８）の片面に粘着剤層（ａ−１９）をラミネートし、もう一方の面に実施例１で得られた粘着剤層（ｂ−１）をラミネートして、インプリントモールド固定用粘着シートとした。【０１１８】
上記インプリントモールド固定用粘着シートを用いて上記１４時間のロールインプリント操作を行ったところ、粘着剤層（ａ−１９）の粘着力が大きすぎ、インプリントモールドをロールから剥離した際、ロールに粘着剤が残った。
［比較例１１］
シリコーンマクロマー(商品名サイラプレーンＦＭ−０７１１、分子量１０００、ＪＮＣ社製)の代わりに長鎖型シリコーンマクロマー（商品名X-22-2426  分子量１２，０００  信越シリコーン社製)５重量部を用いた以外は実施例７の粘着剤１８８２Ｓｉの製造方法と同様にして、粘着剤１８８２ＳｉＬＬを得た。【０１１９】
粘着剤１８８２Ｓｉの代わりに粘着剤１８８２ＳｉＬＬを用いた以外は、実施例７の粘着剤層（ａ−７）の製造方法と同様にして、粘着剤層（ａ−２０）を製造した。その後、ＰＥＴフィルム（ルミラー６０Ｔ３８）の片面に粘着剤層（ａ−２０）をラミネートし、もう一方の面に実施例１で得られた粘着剤層（ｂ−１）をラミネートして、インプリントモールド固定用粘着シートとした。【０１２０】
上記インプリントモールド固定用粘着シートを用いてロールインプリント操作を行ったところ、粘着剤層（ａ−２０）の粘着力が不足し、ロールインプリント開始後１時間程度ではがれがみられた。【０１２１】
【表１】
2013031710.tif 000004
【０１２２】
【表２】
2013031710.tif 000005
【符号の説明】
【０１２３】
１：圧力印加部
２：粘着剤層（Ａ）
３：基材
４：粘着剤層（Ｂ）
５：インプリントモールド
６：インプリントモールド固定用粘着シート
【図１】
2013031710.tif 000006
【国際調査報告】
2013031710.tif 000007
2013031710.tif 000008
2013031710.tif 000009
2013031710.tif 000010